(57)【要約】      （修正有）【課題】適正な強度発現性を有しつつ、効果的に水和熱が抑制されたセメント組成物の提供。【解決手段】Ｘ線回折−リートベルト解析法による鉱物組成が、Ｃ３Ｓ量が５０質量％〜６５質量％、Ｃ２Ｓ量が１０質量％〜２５質量％、Ｃ３Ａ量が６質量％〜１１質量％、Ｃ４ＡＦ量が９質量％〜１２質量％であって、Ｃ３Ａに固溶するＫ２Ｏ量が０．３質量％以下であることを特徴とするセメント組成物。好ましくは、ブレーン比表面積が３１００−３５００ｃｍ２／ｇであり、上記セメントクリンカーを製造する工程で得られたクリンカーに石膏および少量混合成分を混合して粉砕する工程を含むことが好ましい。【選択図】図２
2019142749.tif 000002
【特許請求の範囲】
【請求項１】
Ｘ線回折−リートベルト解析法による鉱物組成が、Ｃ３Ｓ量が５０質量％〜６５質量％、Ｃ２Ｓ量が１０質量％〜２５質量％、Ｃ３Ａ量が６質量％〜１１質量％、Ｃ４ＡＦ量が９質量％〜１２質量％であって、Ｃ３Ａに固溶するＫ２Ｏ量が０．３質量％以下であることを特徴とするセメント組成物。
【請求項２】
ブレーン比表面積が、３１００ｃｍ２／ｇ〜３５００ｃｍ２／ｇである、請求項１に記載のセメント組成物。
【請求項３】
セメントクリンカー中のＣ３Ａに固溶するＫ２Ｏ量が０．３質量％以下となるようにセメントクリンカーを製造する工程（Ｉ）、及び
工程（Ｉ）で得られたセメントクリンカーに、石膏及び少量混合成分を混合して粉砕する工程（II）を含む、請求項１又は２に記載のセメント組成物の製造方法。
【請求項４】
前記工程（Ｉ）が、セメントクリンカー中のＫ２Ｏ量、硫酸アルカリ中のＫ２Ｏ量、及びセメントクリンカー中のＣ３Ａ量を測定して、Ｃ３Ａに固溶するＫ２Ｏ量を算出する方法を用い、Ｃ３Ａに固溶するＫ２Ｏ量が０．３質量％以下となるように原料を調整する、請求項３に記載のセメント組成物の製造方法。
【請求項５】
前記工程（Ｉ）における、硫酸アルカリ量の調整を、石膏又は廃石膏ボードを窯前部から吹き込んで行うことを特徴とする、請求項３又は４に記載のセメント組成物の製造方法。
【発明の詳細な説明】
【技術分野】
【０００１】
本発明は、産業廃棄物、一般廃棄物、建設発生土等の廃棄物を原料として多量に使用しても水和熱が抑制されたセメント組成物、及び水和熱が抑制されたセメント組成物の製造方法に関する。
【背景技術】
【０００２】
近年、セメント業界における各種廃棄物及び副産物の受け入れ拡大に伴い、ポルトランドセメントの鉱物組成は、従来よりも間隙相（アルミネート相：Ｃ３Ａ＋フェライト相：Ｃ４ＡＦ）量が増大している傾向にある。特に、Ｃ３Ａ量の増大は、セメントの水和熱量の増大に直接的に結びつくため、非常に厳しいセメントの品質管理が必要となっている。
【０００３】
最も一般的なセメントである、普通ポルトランドセメントについては、その品質に関する公定規格として、ＪＩＳ Ｒ ５２１０「ポルトランドセメント」が知られている。ここに水和熱に関する規格は制定されてはいないが、別途１９９０年２月に旧建設省から「コンクリート構造物に使用する普通ポルトランドセメントについて」が通達されている。この通達では、普通ポルトランドセメントの水和熱に関し、７日材齢では３５０Ｊ／ｇ以下、２８日材齢では４００Ｊ／ｇ以下の管理目標値が示されており、かかる値はその後の地方整備局の土木工事共通仕様書にも適用される等の状況に転じたことから、汎用セメントである普通ポルトランドセメントについても水和熱の管理が強く求められつつある。
【０００４】
こうしたなか、廃棄物類を多量使用した普通ポルトランドセメントの水和熱の抑制方法に関する技術開発が進められている。例えば、特許文献１には、エーライト相の結晶格子の格子体積の値に基づいてセメントクリンカーの原料原単位又は冷却速度を調整するセメント組成物の水和熱低減方法が、特許文献２には、セメントクリンカーの原料原単位を、セメント組成物の色調ｂ値に基づいて調整するセメント組成物の水和熱低減方法が、特許文献３には、Ｓｒ含有量が０．０２〜０．０４質量％であるセメント組成物が、特許文献４及び５には、廃棄物類を多量使用して得られるＣ２ＳやＣ２ＡＳ等の低発熱型鉱物相からなるセメント混和材を混合したセメント組成物が開示されている。
【先行技術文献】
【特許文献】
【０００５】
【特許文献１】特開２０１１−２０８９０号公報
【特許文献２】特開２０１１−１３２０４５号公報
【特許文献３】特開２０１１−１４０４２４号公報
【特許文献４】特開２００４−２１５５号公報
【特許文献５】特開２００８−２２２４６４号公報
【発明の概要】
【発明が解決しようとする課題】
【０００６】
しかしながら、特許文献１〜３に記載されている方法は、セメント組成物の水和熱抑制効果が十分でなく、また、特許文献４及び５に記載されている方法では、特殊なセメント混和材を別途製造する必要があり、現実的なものではない。
【０００７】
セメント組成物は、水との接触により水和反応を生じ、水和物を生成することによってセメント硬化体の強度を発現していく。この水和反応において生じる反応熱が水和熱であるので、一般的に強度発現の早いセメント組成物ほど水和発熱量も大きくなる。すなわち、水和熱が抑制されたセメント組成物には、強度発現性が低くなり易いという問題点もある。
【０００８】
したがって、本発明の課題は、各種廃棄物類を多量に使用しても水和熱が十分に抑制され、且つ適正な強度発現性を有するセメント組成物を、特殊なセメント混和材を用いることなく提供することである。
【課題を解決するための手段】
【０００９】
そこで本発明者は、種々検討したところ、セメントクリンカー中のＣ３Ａに固溶するＫ２Ｏ量を調整することにより、間隙相量が増大しても水和熱が十分に抑制されたセメント組成物が得られること、そして、かかるセメント組成物は適正な強度発現性を有することを見出し、本発明を完成させるに至った。
【００１０】
すなわち、本発明は、Ｘ線回折−リートベルト解析法による鉱物組成が、Ｃ３Ｓ量が５０質量％〜６５質量％、Ｃ２Ｓ量が１０質量％〜２５質量％、Ｃ３Ａ量が６質量％〜１１質量％、Ｃ４ＡＦ量が９質量％〜１２質量％であって、Ｃ３Ａに固溶するＫ２Ｏ量が０．３質量％以下であることを特徴とするセメント組成物を提供するものである。
【００１１】
また、本発明は、セメントクリンカー中のＣ３Ａに固溶するＫ２Ｏ量が０．３質量％以下となるようにセメントクリンカーを製造する工程（Ｉ）、及び
工程（Ｉ）で得られたセメントクリンカーに、石膏及び少量混合成分を混合して粉砕する工程（II）を含む、上記セメント組成物の製造方法を提供するものである。
【発明の効果】
【００１２】
本発明は、セメントクリンカー原料として特別な化学成分の使用を必要とせず、製造工程に容易な操作を加えて得られるセメントクリンカーを使用するのみで、適正な強度発現性を有しつつ、効果的に水和熱が抑制されたセメント組成物を提供することができる。
【図面の簡単な説明】
【００１３】
【図１】実施例及び比較例で得られたセメント組成物の、Ｃ３Ａに固溶するＫ２Ｏ量と７日材齢の水和熱の関係を示すグラフである。
【図２】実施例及び比較例で得られたセメント組成物の、Ｃ３Ａに固溶するＫ２Ｏ量と２８日材齢の水和熱の関係を示すグラフである。
【発明を実施するための形態】
【００１４】
以下、本発明について詳細に説明する。
本発明のセメント組成物は、Ｘ線回折−リートベルト解析法による鉱物組成が、適正な強度発現性を確保する観点から、Ｃ３Ｓ量が５０質量％〜６５質量％、Ｃ２Ｓ量が１０質量％〜２５質量％、Ｃ３Ａ量が６質量％〜１１質量％、Ｃ４ＡＦ量が９質量％〜１２質量％である。すなわち、本発明のセメント組成物は、前掲ＪＩＳ Ｒ ５２１０「ポルトランドセメント」に規定されるポルトランドセメントの種類上、普通ポルトランドセメント及び早強ポルトランドセメントに分類される鉱物組成を有するものである。
なお、セメントクリンカー又はセメント組成物中のセメントクリンカー鉱物量として、化学成分の定量分析結果を用いたボーグ式による算出値が一般的に用いられているが、特に、セメントクリンカーの冷却速度の影響が無視できないＣ３Ａ量やＣ４ＡＦ量については、実際の鉱物量（例えば、ポイントカウンティング法による計測値、又は選択溶解、重液分離の組合せによって分離された各鉱物相の計量値。）とボーグ式からの算出値との乖離が大きいため、本発明におけるセメントクリンカー又はセメント組成物の鉱物組成（質量％）は、断りのない限り、より実際の鉱物量に近しいＸ線回折−リートベルト解析から得られた値を指す。
【００１５】
本発明のセメント組成物は、Ｃ３Ａに固溶するＫ２Ｏ量が０．３質量％以下であることを特徴とする。
Ｃ３Ａは、１３００℃以上の焼成温度で十分に焼成されたセメントクリンカーがセメントキルンの落ち口において急冷される際に、それまで液相（融液）として振る舞っていたセメントクリンカー中のＣａＯ、Ａｌ２Ｏ３、Ｆｅ２Ｏ３、ＭｇＯ、アルカリ（Ｋ２Ｏ、Ｎａ２Ｏ）、ＳＯ３等の成分が、Ｃ３ＳやＣ２Ｓの大型結晶の間隙に微小な結晶として析出するか非晶質として存在する、いわゆる間隙相を構成するセメントクリンカー鉱物の１つであって、セメントクリンカー鉱物中で最も大きな水和反応性を有している。
【００１６】
セメントクリンカー中のＣ３Ａ量は、セメントクリンカー原料中のＡｌ２Ｏ３量及びＦｅ２Ｏ３量、並びにセメントクリンカーの製造工程における冷却速度によって影響され、セメントクリンカー原料として廃棄物類が多量使用される現状においてはセメントクリンカー原料中のＡｌ２Ｏ３量が過剰傾向にあることから、９．０質量％以上のＣ３Ａを含有するセメントクリンカーが一般的になっている。
【００１７】
Ｃ３Ａの水和反応性は、非常に激しく、単純にＣ３Ａと水が接触して水和反応が生じると直ちにこわばり（瞬結）を生じてしまうため、セメント組成物には石膏が混合され、Ｃ３Ａの水和反応速度を抑制している。しかしながら、このようなＣ３Ａ−石膏の水和反応系を構成しても、Ｃ３Ａが最も水和反応性に富むセメントクリンカー鉱物であることに変わりはなく、セメント組成物の水和熱を抑制するにはＣ３Ａの水和反応性の制御が必要である。
【００１８】
Ｋ２Ｏは、セメント組成物に通常に含有される少量成分であり、前掲ＪＩＳ Ｒ ５２１０「ポルトランドセメント」では、Ｎａ２Ｏとの合量としての総アルカリ量Ｎａ２Ｏｅｑ（＝Ｎａ２Ｏ（質量％）＋０．６５８×Ｋ２Ｏ（質量％））が０．７５質量％以下に、低アルカリ形ポルトランドセメントについては０．６０質量％以下に規制されている。
【００１９】
セメントクリンカー中のＫ２Ｏは、Ｋ２ＳＯ４、Ｎａ２ＳＯ４・３Ｋ２ＳＯ４、２ＣａＳＯ４・Ｋ２ＳＯ４等の硫酸塩として存在するか、セメントクリンカー鉱物に固溶して存在する。そして、Ｃ３ＡはＫ２Ｏを多く固溶するセメントクリンカー鉱物の一つであり、その固溶量の上限は１．０質量％を超える。
【００２０】
本発明者は、このＣ３Ａに固溶するＫ２Ｏ量と、セメント組成物の水和熱とに相関関係があること、特に、Ｃ３ＡにおけるＫ２Ｏ固溶量が大きい程、セメント組成物の水和熱が大きくなることを見出した。本発明のセメント組成物は、Ｃ３Ａに固溶するＫ２Ｏ量を特定の値以下となるように制御することによって、セメント組成物硬化体の強度発現性を維持しつつ水和熱を低減することができる。
ここで、Ｃ３Ａに固溶するＫ２Ｏ量は、走査型電子顕微鏡におけるエネルギー分散Ｘ線分光法（以下「ＳＥＭ−ＥＤＳ」という。）によって得られる値であり、この測定を、５個以上の異なるセメントクリンカー粒内のＣ３Ａについて、合計１５点以上測定した値の平均値として得られたものであって、Ｃ３Ａ粒子の化学成分の総和１００質量％に対する割合（質量％）を示す。
【００２１】
本発明のセメント組成物中のＣ３Ａに固溶するＫ２Ｏ量は、０．３質量％以下であり、好ましくは０．２５質量％以下であり、より好ましくは０．２質量％以下である。このＣ３Ａに固溶するＫ２Ｏ量の下限に、特に制限はない。セメント組成物中のＣ３Ａに固溶するＫ２Ｏ量が０．３質量％を超える場合、水和熱を抑制する効果が小さくなる。
【００２２】
上記のＣ３Ａに固溶するＫ２Ｏ量の適正範囲の確保は、セメントクリンカーのＳＯ３含有量を調整することで行うことができる。すなわち、前述の通り、セメントクリンカー中のＫ２Ｏのほとんどは、硫酸塩か、又はＣ３Ａに固溶して存在するが、優先的には硫酸塩の形態をとる。したがって、セメントクリンカー原料中のＫ２Ｏ量に対して、Ｓの混入量を制御することによって硫酸塩となるＫ２Ｏ量を調整することができ、その結果として、Ｃ３Ａに固溶するＫ２Ｏ量を調整することが可能となる。
【００２３】
セメントクリンカーに含まれるＳは、セメントクリンカー原料としてセメントキルン中に持ち込まれるか、またはセメントクリンカーの焼成用燃料中の夾雑成分としてセメントキルン中に持ち込まれたＳが由来である。
【００２４】
セメントクリンカー原料由来のＳは、天然原料又はリサイクル活用された各種廃棄物類が含有するものであったり、又は、意図的に石膏等のＳ源をセメントキルンに投入したものである。
具体的には、原料工程において石膏や廃石膏ボード等を添加して、通常のセメントクリンカー原料としてセメントキルンの窯尻部から投入することもできるが、この方法では、セメントキルン内のクリンカ焼成帯の温度低下を生じさせる場合があり、セメントクリンカー中のフリーライム量の増加やＳの揮発・濃縮によるドラフト障害を生じさせて、セメントクリンカーの品質の低下やセメントキルンの安定操業の障害となる虞がある。
そのため、セメントクリンカー原料としてＳを持ち込む場合は、例えば、特開２０１１−２６１７４号公報、特開２０１３−１７７３１４号公報等に記載されているように、セメントキルンの窯前部から石膏や廃石膏ボード等を吹き込むのが好ましい。
【００２５】
セメントクリンカーの焼成用燃料としてＳを持ち込む場合は、燃料にオイルコークスなどのＳＯ３含有量の高いものや、亜瀝青炭のように相対的にＳ含有量の高い石炭を使用するといった方法がある。しかしながら、近年の燃料事情では、オイルコークスのようなＳＯ３含有量の高い燃料は次第に入手が困難になりつつある。
【００２６】
本発明のセメント組成物に用いられるセメントクリンカーのＳＯ３含有量は、好ましくは０．１８質量％以上、より好ましくは０．２質量％以上、特に好ましくは０．２２質量％以上である。セメントクリンカーのＳＯ３含有量が、上記範囲内であると、Ｃ３Ａに固溶するＫ２Ｏ量が上記の適正な範囲となり、セメント組成物の水和熱を十分に抑制することができる。ここで、セメントクリンカーのＳＯ３含有量は、セメントクリンカーの全体質量（１００質量％）に対する含有割合（質量％）であり、ＪＩＳ Ｒ ５２０２「ポルトランドセメントの化学分析方法」又はＪＩＳ Ｒ ５２０４「セメントの蛍光Ｘ線分析方法」に準じて測定することができる。
【００２７】
さらに、本発明のセメント組成物は、適正な強度発現性を確保する観点から、ＪＩＳ Ｒ ５２０１「セメントの物理試験方法」に規定されるブレーン比表面積が、好ましくは３１００ｃｍ２／ｇ〜３５００ｃｍ２／ｇ、より好ましくは３１５０ｃｍ２／ｇ〜３４００ｃｍ２／ｇ、特に好ましくは３２００ｃｍ２／ｇ〜３３００ｃｍ２／ｇである。
【００２８】
また、本発明のセメント組成物は、水和熱を抑制する観点、及び適正な強度発現性を確保する観点から、石膏を含むのが好ましい。セメント組成物１００質量％中の石膏の割合は、ＳＯ３換算で１．２質量％以上、好ましくは１．３質量％〜５質量％、より好ましくは１．４質量％〜４質量％である。石膏量が１．２質量％未満の場合、本発明のセメント組成物は、水和熱が高くなるか、又は強度発現性が低くなる場合がある。
なお、セメント組成物中のＳＯ３量の定量は、ＪＩＳ Ｒ ５２０２「セメントの化学分析方法」、又はＪＩＳ Ｒ ５２０４「セメントの蛍光Ｘ線分析方法」に準拠して行い、かかる定量値から、使用したセメントクリンカーのＳＯ３量について原単位を考慮したセメント組成物中のセメントクリンカー由来のＳＯ３量を差し引くことで、石膏由来のＳＯ３量を求めることができる。
なお、より簡便には、セメント組成物に関するＸ線回折−リートベルト解析から、石膏量を直接的に求めることができる。
【００２９】
石膏としては、二水石膏、α型又はβ型半水石膏、無水石膏等が挙げられる。これらは１種を単独で、あるいは２種以上を組み合わせて用いることができる。本発明のセメント組成物中の二水石膏及び半水石膏の合計量１００質量％に対する半水石膏の割合は、ＳＯ３量換算で３０質量％以上、好ましくは５０質量％以上、より好ましくは７０質量％以上である。該割合が３０質量％以上であると、本発明のセメント組成物の流動性を向上させることができる。
なお、二水石膏及び半水石膏の定量は、上記のＸ線回折−リートベルト解析の他に、例えば、特開平６−２４２０３５号公報に記載される方法により行うことができる。
【００３０】
さらに、本発明のセメント組成物は、前掲ＪＩＳ Ｒ ５２１０「ポルトランドセメント」に規定される少量混合成分（高炉スラグ、シリカ質混合材、フライアッシュＩ種又はII種、炭酸カルシウム）を、セメント組成物１００質量％中５質量％まで含んでいても構わない。
【００３１】
次に、本発明のセメント組成物の製造方法について説明する。
本発明のセメント組成物は、例えば、セメントクリンカー中のＣ３Ａに固溶するＫ２Ｏ量が０．３質量％以下となるようにセメントクリンカーを製造する工程（Ｉ）、及び
工程（Ｉ）で得られたセメントクリンカーに、石膏及び少量混合成分を混合して粉砕する工程（II）を含む方法により、製造することができる。
より具体的には、工程（Ｉ）においては、セメント組成物の鉱物組成が、Ｃ３Ｓ量が５０質量％〜６５質量％、Ｃ２Ｓ量が１０質量％〜２５質量％、Ｃ３Ａ量が６質量％〜１１質量％、Ｃ４ＡＦ量が９質量％〜１２質量％となるような適当な鉱物組成を有するセメントクリンカーとなるように、天然原料、産業廃棄物、一般廃棄物、及び建設発生土からなる群より選ばれる１種又は２種以上の各種原料の原料原単位を調整して調合し、調合したこれらの原料を焼成してセメントクリンカーを製造するに際し、上記調合原料中のＳ量、又はキルン窯前部から吹き込まれる原料中のＳ量、さらには焼成用燃料が含有するＳ量を調整することによって、得られるセメントクリンカー中のＣ３Ａに固溶するＫ２Ｏ量が０．３質量％以下となるように、セメントクリンカーを製造する。
【００３２】
工程（Ｉ）における、セメントクリンカーの調合原料に用いられる原料としては、天然原料として石灰石、硅石、粘土、石膏が、産業廃棄物として石炭灰、廃石膏ボード、製鉄汚泥、銅からみ、高炉ダスト、その他汚泥類等が、一般廃棄物として下水汚泥等が、並びに建設発生土が挙げられる。
また、キルン窯前部から吹き込まれる原料としては、石膏及び廃石膏ボード等の高Ｓ原料が挙げられる。前述のように、石膏又は廃石膏ボードを窯前部から吹き込むことにより、硫酸アルカリ量を調整することができる。
【００３３】
Ｃ３Ａに固溶するＫ２Ｏ量が０．３質量％以下となるようにＳ量を調整する方法は、セメントクリンカー原料中のＫ２Ｏ量に対するＳ量を調整することになるが、セメントキルン内のＳには硫黄酸化物として排ガスとなって系外に排出されるものも含まれるので、セメントキルンへの送入量のバランスを調整するだけでは、Ｃ３Ａに固溶するＫ２Ｏ量の制御は困難である。
【００３４】
簡便且つ実際的な方法は、セメントキルンから排出されたセメントクリンカー中のＫ２Ｏ量（ＫＣ、質量％）、硫酸アルカリ（水溶性アルカリ）中のＫ２Ｏ量（Ｋｓ、質量％）、及びセメントクリンカー中のＣ３Ａ量（ＣＡ、質量％）を測定し、硫酸アルカリとならなかったＫ２Ｏ量（（ＫＣ−Ｋｓ）、質量％）が全てＣ３Ａに固溶したとした場合のＫ２Ｏ固溶量（（（ＫＣ−Ｋｓ）／ＣＡ）×１００（質量％））を算出し、この算出値が所定の値となるように、調合原料、窯前吹き込み原料及び／又は燃料の、種類及び／又は使用量を調整すればよい。
ここで、セメントクリンカーに含まれる硫酸アルカリ中のＫ２Ｏ量の定量分析は、セメント協会標準試験方法 ＪＣＡＳ Ｉ−０４：２００４「セメントの水溶性成分の分析方法」に準拠して行えばよい。
【００３５】
工程（Ｉ）においては、このようにして調整された原料を用い、通常の方法により、キルンで焼成することにより、目的とするセメントクリンカーを得ることができる。
【００３６】
工程（II）において、工程（Ｉ）で得られたセメントクリンカーに、石膏及び少量混合成分を混合して粉砕するには、汎用のセメント粉砕方法が使用でき、具体的には、ボールミル等の粉砕機とセパレータ等の分級機で構成される閉回路ミルを用いる方法等が挙げられる。
【実施例】
【００３７】
以下、本発明を実施例により具体的に説明するが、本発明はこれらの実施例に限定されるものではない。
【００３８】
１．セメント組成物：
セメントクリンカーの原料として、石灰石、粘土、珪石、鉄原料等を主体とし、さらに必要に応じてＳ源として排脱二水石膏を添加した調合原料を、ＮＳＰキルンで焼成して９種類のセメントクリンカーを採取した後、全てのセメントクリンカーに排脱二水石膏を添加して、表１に示す化学組成を有する９種類のセメント組成物を得た。表１中の化学組成において、「ＳＯ３」は、添加した石膏由来のＳＯ３量を含む値である。
なお、セメント組成物の化学組成の分析は、ＪＩＳ Ｒ ５２０４「セメントの蛍光Ｘ線分析方法」に準拠した。
【００３９】
得られた全てのセメント組成物について、鉱物組成（Ｘ線回折−リートベルト解析）、ブレーン比表面積（ＪＩＳ Ｒ ５２０１「セメントの物理試験方法」準拠）、フリーライム量（セメント協会標準試験方法 ＪＣＡＳ Ｉ−０１：１９９７「遊離酸化カルシウムの定量方法」準拠）、硫酸アルカリ量（ＪＣＡＳ Ｉ−０４：２００４「セメントの水溶性成分の分析方法」準拠）、及びＣ３Ａに固溶するＫ２Ｏ量（ＳＥＭ−ＥＤＳ）を測定した。
得られた結果を表１に示す。
【００４０】
また、得られた全てのセメント組成物について、水和熱（ＪＩＳ Ｒ ５２０３「セメントの水和熱測定方法（溶解熱方法）」準拠）、及びモルタル圧縮強さ（ＪＩＳ Ｒ ５２０１「セメントの物理試験方法」準拠）を測定した。
得られた結果を表１に示す。
また、Ｃ３Ａに固溶するＫ２Ｏ量と７日材齢の水和熱の関係を示すグラフを図１に、Ｃ３Ａに固溶するＫ２Ｏ量と２８日材齢の水和熱の関係を示すグラフを図２に示す。
【００４１】
【表１】
2019142749.tif 000003
【００４２】
図１、２より、Ｃ３Ａに固溶するＫ２Ｏ量が０．３質量％以下である本発明のセメント組成物は、７日材齢及び２８日材齢の両材齢で、十分に水和熱が抑制されていることがわかる。
さらに、表１より、本発明のセメント組成物のモルタル圧縮強さは、７日材齢及び２８日材齢の両材齢で、適正な強さを発現している。
【図１】
2019142749.tif 000004
【図２】
2019142749.tif 000005